"歯科用セメント組成物であって、iセメント反応においてポリ酸と反応性の粒子状充填剤と;ii以下の式1の水溶性かつ加水分解安定性の重合可能な化合物と、AXn1式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2によって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、mは0~6の整数であり、Lは結合又はC1~6アルキレン基であり;かつ、nは少なくとも1の整数であるが、ただし、少なくとも1つのXはメタアクリル基であることができない;iii開始剤系と;iii任意に、重合性二重結合を有するポリ酸ポリマーと;iv任意に水と、を含む、歯科用セメント組成物。前記リンカー基が、部位Xとアミド結合を形成するために末端位置に窒素原子を含有する線状又は分岐状のモノマー基、オリゴマー基、ポリマー基又はコポリマー基である請求項1に記載の歯科用セメント組成物。前記リンカー基が、任意で以下の式5の化合物の存在下における、以下の式3のジアミンと、無水物の形態で存在し得る少なくとも2つのカルボン酸基を有する以下の式4の化合物とを含有する混合物の好ましくは逐次重合での付加反応又は縮合反応の工程を含むプロセスによって得ることができるポリアミド基である請求項1又は2に記載の歯科用組成物:R3NHR’y3式中、R3は炭化水素基の骨格内に任意で窒素原子、酸素原子又は硫黄原子から選択される1個~6個のヘテロ原子、並びに任意でヒドロキシル基、チオール基及びアミノ基から選択される1個~6個の官能基を含有し得るy価の直鎖状、分岐状又は環状のC2~20炭化水素基を表し;R’は水素原子、又は置換若しくは無置換の脂肪族炭化水素基又は脂環式炭化水素基を表し;かつ、yは少なくとも2の整数を表す;MOOC-R4-COOM4式中、R4は炭化水素基の骨格内に任意で窒素原子、酸素原子又は硫黄原子から選択される1個~6個のヘテロ原子、並びに任意でカルボン酸基、ヒドロキシル基、チオール基及びアミノ基から選択される1個~6個の官能基を含有し得る直鎖状、分岐状、環状又は芳香族のC1~20炭化水素基を表し、Mは同じであっても又は異なっていてもよく、独立して水素原子又は金属原子を表す;式中、L、R1及びR2は請求項1において規定されるとおりであり、Yは脱離基であるか、又はYはR1若しくはR2中に存在するカルボキシル基及び隣接するカルボニル基とともに分子内無水物基を形成する。前記リンカー基が、末端位置に窒素原子を含有するポリオキシアルキレン基である請求項2に記載の歯科用組成物。前記式1の水溶性の重合可能な化合物が、300~10000の平均分子量を有する請求項1~4のいずれか一項に記載の歯科用組成物。nが少なくとも2である請求項1~5のいずれか一項に記載の歯科用組成物。以下の式1の水溶性かつ加水分解安定性の重合可能な化合物を調製する方法であって:AXn1式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2によって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、Mは水素原子又は金属原子であり、mは0~6の整数であり;Lは結合又はC1~6アルキレン基であり;かつ、nは少なくとも1の整数であるが、ただし、少なくとも1つのXはメタアクリル基であることができない;iポリアミドを得るための、任意で以下の式5の化合物の存在下における、ジアミンと、少なくとも2つのカルボン酸基又はそれらの無水物を有する化合物とを含有する混合物の好ましくは逐次重合での付加反応又は縮合反応の工程と:式中、L、R1及びR2は請求項1に規定したとおりであり、Yは脱離基であるか、さもなければYは、R1又はR2中に存在するカルボキシル基及び隣接するカルボニル基とともに分子内無水物基を形成する;ii工程iで得られる前記ポリアミドを、Yが脱離基でありかつR1及びR2が請求項1に規定したとおりである式5の化合物と反応させることによって式2の部位を導入する工程と、を含むか;又はiiiアミドを得るために、ジアミンと式5の化合物とを含有する混合物を反応させる工程と;iv以下の式1の水溶性の重合可能な化合物を得るための、iiiで得られる前記アミドと、少なくとも2つのカルボン酸基又はそれらの無水物を有する化合物とを含有する混合物の好ましくは逐次重合での付加反応又は縮合反応の工程と、を含む、水溶性かつ加水分解安定性の重合可能な化合物を調製する方法。前記ジアミンが式3の化合物である請求項7に記載の方法:R3NHRy3式中、R3は、任意に、炭化水素基の骨格内に窒素原子、酸素原子又は硫黄原子から選択される1個~6個のヘテロ原子と、任意に、ヒドロキシル基、チオール基及びアミノ基から選択される1つ~6つの官能基とを含有していてもよいy価の直鎖状、分岐状又は環状のC2~20炭化水素基を表し;R’は、水素原子、又は置換若しくは無置換の脂肪族炭化水素基若しくは脂環式炭化水素基を表し;かつ、yは少なくとも2の整数を表す。少なくとも2つのカルボン酸基を有する前記化合物が式4の化合物である請求項7又は8に記載の方法:MOOC-R4-COOM4式中、R4は、任意に、炭化水素基の骨格内に窒素原子、酸素原子又は硫黄原子から選択される1個~6個のヘテロ原子と、任意に、カルボン酸基、ヒドロキシル基、チオール基及びアミノ基から選択される1つ~6つの官能基とを含有していてもよい直鎖状、分岐状、環状又は芳香族のC1~20炭化水素基を表し、Mは同じであっても異なっていてもよく、独立して水素原子又は金属原子を表す。式5の前記化合物が、イタコン酸若しくはラクトン又はそれらのカルボン酸無水物である請求項7~9のいずれか一項に記載の方法。以下の式1aの加水分解安定性の重合可能な化合物:AXn1a式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2aによって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、mは0~6の整数であるが、ただし、少なくとも1つのXはメタアクリル基であることができず;Lは結合又はC1~6アルキレン基であり;かつ、nは少なくとも2の整数である。歯科用組成物の調製のための請求項1に記載の式1の化合物の使用。歯科用組成物であって、i以下の式1の水溶性かつ加水分解安定性の重合可能な化合物と、AXn1式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2によって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、mは0~6の整数であり、Lは結合又はC1~6アルキレン基であり;かつ、nは少なくとも1の整数であるが、ただし、少なくとも1つのXはメタアクリル基であることができない;ii開始剤系と;任意に、iii粒子状充填剤と、を含む、歯科用組成物。歯科用接着剤組成物又は歯科用複合材組成物である請求項13に記載の歯科用組成物。本発明の課題は、機械特性を改善させると同時に、最小の発熱反応、固化中に縮みがないこと、固化組成物中に遊離モノマーがないこと、使用中の高い機械安定性及び寸法安定性、並びに歯の構造に対する良好な接着といった歯科における用途に関する利点を維持する歯科用セメント組成物を提供することである。さらに、本発明の課題は、機械特性を改善させるために歯科用セメント組成物中に組み込まれ得る水溶性の重合可能な化合物、及びそれを調製する方法を提供することである。本発明は、歯科用セメント組成物であって、セメント反応においてポリ酸と反応性の粒子状充填剤と;以下の式1の水溶性かつ加水分解安定性の重合可能な化合物と:AXn1式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2によって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、mは0~6の整数であり、Lは単結合又はC1~6アルキレン基であり;かつ、nは少なくとも1の整数であるが、ただし、少なくとも1つのXはメタアクリル基であることができない;開始剤系と;任意に、重合性二重結合を有するポリ酸ポリマーと;任意に水と、を含む、歯科用セメント組成物に関する。本発明は、以下の式1の水溶性かつ加水分解安定性の重合可能な化合物を調製する方法であって:AXn1式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2によって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、mは0~6の整数であり;Lは単結合又はC1~6アルキレン基であり;かつ、nは少なくとも1の整数であるが、ただし、少なくとも1つのXはメタアクリル基であることができない;ポリアミドを得るための、任意で以下の式5の化合物の存在下における、ジアミンと、少なくとも2つのカルボン酸基又はそれらの無水物を有する化合物とを含有する混合物の好ましくは逐次重合での付加反応又は縮合反応の工程と:式中、L、R1及びR2は請求項1に規定したとおりであり、Yは脱離基であるか、さもなければYは、R1又はR2中に存在するカルボキシル基及び隣接するカルボニル基とともに分子内無水物基を形成する;工程iで得られる前記ポリアミドを、Yが脱離基でありかつR1及びR2が請求項1に規定したとおりである式5の化合物と反応させることによって式2の部位を導入する工程と、を含むか;又は、アミドを得るために、ジアミンと式5の化合物とを含有する混合物を反応させる工程と;以下の式1の水溶性の重合可能な化合物を得るための、iiiで得られる前記アミドと、少なくとも2つのカルボン酸基又はそれらの無水物を有する化合物とを含有する混合物の好ましくは逐次重合での付加反応又は縮合反応の工程と、を含む、水溶性かつ加水分解安定性の重合可能な化合物を調製する方法にも関する。本発明は、以下の式1aの重合可能な化合物:AXn1a式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2aによって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、mは0~6の整数であるが、ただし、少なくとも1つのXはメタアクリル基であることができず;Lは単結合又はC1~6アルキレン基であり;かつ、nは少なくとも2の整数であるも提供する。本発明は、歯科用組成物の調製のための上記に規定される式1の化合物の使用も提供する。最後に、本発明は、歯科用組成物であって、以下の式1の水溶性の重合可能な化合物と、AXn1式中、Aは、少なくともn個の窒素原子と、任意に1つ又は複数の酸性基とを含有するリンカー基であり、Xは、重合性二重結合を含有しかつAの窒素原子とアミド結合を形成する部位であり、このXは同じであっても異なっていてもよく、以下の式2によって表され:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、mは0~6の整数であり、Lは結合又はC1~6アルキレン基であり;かつ、nは少なくとも1の整数であるが、ただし、少なくとも1つのXはメタアクリル基であることができない;開始剤系と;任意に、粒子状充填剤と、を含む、歯科用組成物を提供する。本発明は、貯蔵中及び硬化後の加水分解安定性が改善された特定の水溶性化合物が、歯科用セメントの機械特性を改善させると同時に、最小の発熱反応、固化中に縮みがないこと、固化組成物中に遊離モノマーがないこと、使用中の高い機械安定性及び寸法安定性、並びに歯の構造に対する良好な接着といった歯科における用途に関する利点を維持することができるという認識に基づくものである。特定の水溶性化合物は加水分解安定性である。具体的には、特定の水溶性化合物は、主鎖中に、pH3の水性媒体中において室温で1ヶ月以内に加水分解するエステル基等の基を含有しない。本発明による歯科用セメント組成物は、セメント反応においてポリ酸と反応性の粒子状充填剤を含む。セメント反応においてポリ酸と反応性の粒子状充填剤は、水の存在下でアイオノマーと反応してヒドロゲルを形成することができる、粉末状の金属酸化物若しくは金属水酸化物、ケイ酸金属塩mineralsilicate、又はイオン浸出性のガラス若しくはセラミックである。粒子状反応性充填剤材料の例としては、カルシウム又はストロンチウム含有材料及びアルミニウム含有材料等といったガラスアイオノマーセメントの技術分野で一般に知られる材料が挙げられる。好ましくは、粒子状反応性充填剤は浸出性のフッ化物イオンを含有する。粒子状反応性充填剤の具体例は、カルシウムアルミノケイ酸塩ガラス、カルシウムアルミノフルオロケイ酸塩ガラス、カルシウムアルミニウムフルオロホウケイ酸塩ガラス、ストロンチウムアルミノケイ酸塩ガラス、ストロンチウムアルミノフルオロケイ酸塩ガラス、ストロンチウムアルミノフルオロホウケイ酸塩ガラスから選択される。好適な粒子状反応性充填剤には、例えば米国特許第3,655,605号、米国特許第3,814,717号、米国特許第4,143,018号、米国特許第4,209,434号、米国特許第4,360,605号及び米国特許第4,376,835号に記載されているような、酸化亜鉛及び酸化マグネシウム等の金属酸化物、並びにイオン浸出性のガラスが更に含まれる。粒子状反応性充填剤は、例えば電子顕微鏡法によって、又は従来のレーザー回折式粒度測定法MALVERNのMastersizerS装置又はMALVERNのMastersizer2000装置によって具体化されるようなものを用いて測定されるような平均粒度が、通常は0.005μm~100μm、好ましくは0.01μm~40μmである。粒子状反応性充填剤は、平均粒度の異なる2つ以上の粒子画分の混合物である多モードのmultimodal粒子状反応性充填剤であってもよい。粒子状反応性充填剤はまた、化学組成の異なる粒子の混合物であってもよい。特に、粒子状反応性材料と粒子状非反応性材料との混合物を使用することが可能である。粒子状反応性充填剤を表面改質剤によって表面改質してもよい。さらに、本発明の歯科用セメント組成物は、以下の式1の水溶性かつ加水分解安定性の重合可能な化合物を含む:AXn1本発明に関して水溶性という用語は、式1の化合物が、25°Cで水に、水の総重量ベースで少なくとも1重量の濃度で溶解し得ることを意味する。式1中、Aは、少なくともn個の窒素原子と、任意に1つ又は複数の酸性基とを含有するリンカー基である。好ましくは、リンカー基は、部位Xとアミド結合を形成するために末端位置に窒素原子を含有する線状又は分岐状のモノマー基、オリゴマー基、ポリマー基又はコポリマー基である。モノマー基は最大で500の分子量を有する低分子基である。オリゴマー基は500超~最大で10000の分子量を有する基であり、重合反応によって調製することができる。ポリマー基又はコポリマー基は、重合反応によって得ることができる10000超の分子量を有する基である。逐次重合段階成長重合ともいうは付加反応又は縮合反応を伴ってもよい。好ましくは、リンカー基は、任意で式5の化合物の存在下における、以下の式3のポリアミンと、少なくとも2つのカルボン酸基を有する以下の式4の化合物とを含有する混合物の付加反応又は縮合反応を含むプロセスによって得ることができるポリアミド基である:R3NHR’y3式中、R3は、任意に、炭化水素基の骨格内に窒素原子、酸素原子又は硫黄原子から選択される1個~6個のヘテロ原子と、任意に、ヒドロキシル基、チオール基及びアミノ基から選択される1つ~6つの官能基とを含有していてもよいy価の直鎖状、分岐状又は環状のC2~20炭化水素基を表し;R’は、水素原子、又は置換若しくは無置換の脂肪族炭化水素基若しくは脂環式炭化水素基を表し;かつ、yは少なくとも2の整数を表す;MOOC-R4-COOM4式中、R4は、任意に、炭化水素基の骨格内に窒素原子、酸素原子又は硫黄原子から選択される1個~6個のヘテロ原子と、任意に、カルボン酸基、ヒドロキシル基、チオール基及びアミノ基から選択される1つ~6つの官能基とを含有していてもよい直鎖状、分岐状、環状又は芳香族のC1~20炭化水素基を表し、Mは同じであっても異なっていてもよく、独立して水素原子又は金属原子を表す。金属原子はアルカリ金属又はアルカリ土類金属であることができる。アルカリ土類金属である場合には、金属上の付加的な電荷を更なるカルボン酸アニオン又は系中に存在する別のアニオンによって中和させることが可能である。付加反応又は縮合反応は逐次重合工程の一部を形成し得る。式3において、R3は炭化水素基の骨格内に任意で窒素原子、酸素原子又は硫黄原子から選択される1個~6個のヘテロ原子、並びに任意でヒドロキシル基、チオール基及びアミノ基から選択される1個~6個の官能基を含有し得るy価の直鎖状、分岐状又は環状のC2~20炭化水素基を表す。必要であれば、かかる基を好適な保護基によって保護してもよい。式3中、R’は、水素原子、又は置換若しくは無置換の脂肪族炭化水素基若しくは脂環式炭化水素基を表す。好ましい実施形態では、R’が水素である。更に好ましい実施形態では、R’が、1個~6個の炭素原子を有する低級アルキル基、より好ましくは、1個~3個の炭素原子を有する低級アルキル基である。複数のR’は同じであっても異なっていてもよい。式3中、yは少なくとも2の整数を表す。好ましくは、yは、2~10の範囲、より好ましくは2~5の範囲である。式4において、R4は炭化水素基の骨格内に任意で窒素原子、酸素原子又は硫黄原子から選択される1個~6個のヘテロ原子、並びに任意でカルボン酸基又はその塩、ヒドロキシル基、チオール基及びアミノ基から選択される1個~6個の官能基を含有する直鎖状、分岐状、環状又は芳香族のC1~20炭化水素基を表す。必要であれば、本発明の水溶性の重合可能な化合物の合成中にかかる官能基を好適な保護基によって保護してもよい。式4の化合物のカルボン酸基は、無水物の形態で存在し得る。無水物は分子内無水物又は分子間無水物であり得る。したがって、式4の化合物のカルボン酸基は、同じ分子又は更なる式4の分子中に存在するカルボン酸基と無水物を形成し得る。式4の化合物のカルボン酸基は、更なるカルボン酸分子と無水物を形成し得る。好適な更なるカルボン酸は酢酸、プロパン酸、ブタン酸等から選択することができる。式5において、L、R1及びR2は上記で規定されるとおりであり、Yは脱離基であるか、又はYはR1若しくはR2中に存在するカルボキシル基及び隣接するカルボニル基とともに分子内無水物基を形成する。好ましい実施形態によると、リンカー基は末端位置に窒素原子を含有するポリオキシアルキレン基であり得る。式1の水溶性の重合可能な化合物は、好ましくは300~10000、より好ましくは500~7000の平均分子量を有する。式1において、Xは重合性二重結合を含有し、Aの窒素原子とともにアミド結合を形成する部位であり、このXは同じであっても又は異なっていてもよく、以下の式2によって表される:式2において、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子である。好ましくは、R1及びR2は互いに独立し、水素原子、C1~6アルキル基又は-CH2m-COOM基を表し、ここでMは水素原子又は金属原子である。式-CH2m-Zにおいて、mは0~6の整数である。好ましくは、R1は単結合又はメチル基である。好ましくは、R2は水素原子又は-CH2m-COOH基であり、ここでmは0、1又は2である。式2において、Lは結合又はC1~6アルキレン基、好ましくは単結合又はメチレン基又はエチレン基である。式1において、nは少なくとも1である。好ましくは、nは少なくとも1かつ10未満、より好ましくは2~6の整数である。式1の水溶性の重合可能な化合物では、少なくとも1つのXはメタアクリル基ではない。本発明による歯科用セメント組成物は開始剤系を含む。開始剤系はレドックス開始剤又は光開始剤をベースとし得る。歯科用セメント組成物がレドックス開始剤を含有する場合、還元剤及び酸化剤の量は所望の重合度をもたらすのに十分であるものとする。好ましくは、混合済であるが未固化のunset本発明のセメントは、混合済であるが未固化のセメント成分の総重量水を含むベースで約0.01~約10、より好ましくは約0.2~約5、最も好ましくは約0.3~約3という合計重量の還元剤及び酸化剤を含有する。還元剤又は酸化剤は、米国特許第5,154,762号に記載のようにマイクロカプセル化することができる。このことは概して、セメント部の貯蔵安定性を向上させ、必要に応じて還元剤及び酸化剤の両方を一緒にパッケージングすることを可能にする。水溶性及び不水溶性のカプセル化剤を用いることができる。好適なカプセル化材料としては、酢酸セルロース、酢酸酪酸セルロース、エチルセルロースのようなセルロース系材料が挙げられ、ヒドロキシメチルセルロース及びヒドロキシエチルセルロースが好ましい。他のカプセル化剤としては、ポリスチレン、ポリスチレンと他のビニルモノマー及びポリメチルメタクリレートとのコポリマー、メチルメタクリレートと他のエチレン系不飽和モノマーとのコポリマーが挙げられる。好ましいカプセル化剤はエチルセルロース及び酢酸酪酸セルロースである。カプセル化剤の選択及びカプセル化条件を変更することによって、硬化の発生が数秒間~数分間の範囲の時点で開始するように調整することができる。カプセル化剤と活性剤との量の比は、概して0.5~約10、好ましくは約2~約6の範囲である。好適な酸化剤開始剤としては、クメンヒドロペルオキシド、ベンゾイルペルオキシド及びtert-ブチルヒドロペルオキシド等の過酸化物、塩化第二鉄、ヒドロキシルアミン還元剤の選択に応じる、過ホウ酸及びその塩、並びに過マンガン酸アニオン又は過硫酸アニオンの塩が挙げられる。好ましい酸化剤は過酸化物、過硫酸カリウム、過硫酸アンモニウムび過酸化水素である。好適な還元剤活性剤としては、アスコルビン酸、塩化第一鉄、硫酸第一鉄、ヒドラジン、ヒドロキシルアミン酸化剤の選択に応じる、シュウ酸、チオ尿素、ベンジルチオ尿素、及び亜ジチオン酸アニオン又は亜硫酸アニオンの塩が挙げられる。好ましい還元剤としては、アスコルビン酸及び硫酸第一鉄が挙げられる。光開始剤は、好適な波長及び強度の光に曝露されると重合性基の重合を促進することが可能であるものとする。光開始剤は十分に貯蔵安定性であり、望ましくない着色が認められず、典型的な歯科条件下でのその保管及び使用が可能であるのが好ましい。可視光光開始剤が好ましい。光開始剤は好ましくは水溶性又は水混和性である。好適な可視光誘導性開始剤及び紫外光誘導性開始剤としては、付加的な水素供与体ベンゼンスルフィン酸ナトリウム、アミン及びアミンアルコール等を有する又は有しないα-ジケトン例えばカンファーキノンが挙げられる。光開始剤は所望の光重合速度をもたらすのに十分な量で存在し得る。この量は光源、放射エネルギーに曝露されるセメント層の厚さ、及び光開始剤の吸光係数に部分的に依存する。好ましくは、混合済であるが未固化の本発明の光硬化性セメントは、混合済であるが未固化のセメント成分の総重量水を含むベースで約0.01~約5、より好ましくは約0.1~約2の光開始剤を含有する。本発明による歯科用セメント組成物は任意に、重合性二重結合を有するポリ酸ポリマーを含んでいてもよい。重合性二重結合を有するポリ酸ポリマーをアイオノマーセメントに添加することによって、脆性が低減し得るだけでなく、機械的強度、及び歯の構造に対する接着性等の物理特性も改善される。本明細書中で使用される場合、ポリマーという用語は、骨格が1つのモノマーすなわちホモポリマー又は2つ以上のモノマーすなわちコポリマーに由来する分子を含む。ポリマーは典型的には少なくとも約10000Daの重量平均分子量を有する。グラスアイオノマーセメント系に有用なポリマーの調製に使用される重合性の酸としては、アルケン酸、並びに不飽和のモノカルボン酸、ジカルボン酸及びトリカルボン酸が挙げられる。代表的なアルケン酸は、例えば米国特許第4,016,124号、米国特許第4,089,830号、米国特許第3,655,605号、米国特許第4,143,018号、米国特許第4,342,677号、米国特許第4,360,605号、米国特許第4,376,835号及び米国特許第5,130,347号に記載されている。具体例はアクリル酸、メタクリル酸、マレイン酸、フマル酸、イタコン酸、クロトン酸及びその誘導体、例えばその酸塩化物、その酸無水物、及びそのクロロ誘導体又はブロモ誘導体である。特に好ましいモノマーはアクリル酸、イタコン酸及びマレイン酸、並びにその塩化物又は無水物である。改質された粒子状の反応性充填剤及び/又は非反応性充填剤の存在下で固化反応又は硬化反応をもたらすためには、アイオノマーのペンデントpendentカルボン酸基の数又は重量パーセントが十分でなくてはならない。最終的なアイオノマーセメント組成物に付加的な強度を与える付加的な共有結合架橋の供給源である重合性二重結合は、カルボン酸基の一部と二官能性モノマーとを反応させることによって導入することができる。好適な二官能性モノマーの例としては、アクリロイルクロリド、メタクリロイルクロリド、ビニルアザラクトン、アリルイソシアネート、2-ヒドロキシエチルメタクリレートHEMA、2-アミノエチルメタクリレート、2-イソシアナトエチルメタクリレートIEM、アクリル酸、メタクリル酸及びN-ビニルピロリドンが挙げられる。好適な二官能性モノマーの他の例は、米国特許第4,035,321号、米国特許第5,130,347号に記載されている。本発明による歯科用セメント組成物は任意に水を含んでいてもよい。水がアイオノマーと充填剤との間のイオンの輸送を促す媒体として働くことにより、酸-塩基化学硬化型のchemicalcure固化反応が起こる。セメントの架橋又は付加的な架橋を達成するために、1つ又は複数のコモノマーをセメント組成物中に組み込むことができる。好適なコモノマーは、少なくとも1つの重合性官能基を含有する。好適な重合性官能基は、エチレン系不飽和基例えばアルケニル基、好ましくはビニル基である。エチレン系不飽和基は、フリーラジカル機構によって重合可能である。好ましい例は、置換及び無置換のアクリレート、メタクリレート又はアルケンである。汎用の歯科用セメント組成物を調製する方法は既知であるCrispetalGlassionomercementformulationsIIThesynthesisofnovelpolycarboxylicacidsinJDentRes5910551063。歯科用セメント組成物は、本発明の歯科用セメントの成分を水の存在下で混合することによって調製される。セメント系の成分は、本発明のアイオノマーセメントを形成するために様々な方法及び量で例えば混合又はブレンドすることによって組み合わせることができる。例えば、水溶性の重合可能な化合物と、開始剤系と、任意のアイオノマーとの濃厚水溶液を、使用時に、粒子状反応性充填剤、及び任意で更なる成分と混合させてもよい。得られる複合物combinationによって固化反応が開始する。代替的には、水溶性の重合可能な化合物、開始剤系、粒子状反応性充填剤及び任意でアイオノマーを、固化反応を進行させるのに十分な水が存在しない条件下で、フリーズドライ又は凍結乾燥させた粉末ブレンドとして提供する。次いで、固化反応を始めるために、かかる系を使用時に水と混ぜ合わせることができる。固化反応が始まった後、得られる混合物をその所望の形状に形成し、その後混合物を硬化させ、完全に固化させる。概して、水中のアイオノマーの濃度は25重量~75重量、好ましくは40パーセント~65パーセントの範囲である。得られる水溶液は、概して約1.5~8という範囲のポリマー対液体の重量比ポリマー:液体を有する。米国特許第4,089,830号、米国特許第4,209,434号、米国特許第4,317,681号及び米国特許第4,374,936号に記載されているように、セメントを調製する際の作業時間及び固化時間をそれぞれ調整するために、反応混合物は酒石酸等の改質剤も含み得る。概して、作業時間の増加は固化時間の増加にもつながる。作業時間は、アイオノマー及び改質された粒子状反応性充填剤を水の存在下で混ぜ合わせた際の固化反応の開始と、その意図する歯科用途又は医学的用途のために更なる物理的作業を系に対して行うこと、例えばそれをスパチュラで扱うspatulateか又は再成形することが実際的でなくなるまで固化反応が進行した時点との間の時間である。固化時間は修復物における固化反応の開始から、その後の臨床処置又は外科処置を修復物の表面に対して行うのに十分な固化が起こった時点までに測定される時間である。固化反応においては、改質粒子状反応性充填剤は塩基として振る舞い、酸性基と反応して、結合基質として働く金属ポリ塩を形成するProsserJChemTechBiotechnol296987。さらに、重合性二重結合の存在のために重合反応が起こる。このため、粒子状反応性充填剤に対するアイオノマーの結合は、機械的性質に関して問題となるイオン性塩架橋だけでなく、共有結合にも依存する。固化反応はしたがって、水の存在下でアイオノマーと改質粒子状反応性充填剤材料とを混合することにより自動的に進行する二重化学硬化系とみなされる。セメントは数分以内にゲル様状態まで固化し、急速に固化して強度を発現する。粉末対液体の比は混合したアイオノマーセメント系の加工性に影響を及ぼす。20:1より高い重量比は加工性の低下を示す傾向があり、1:1を下回る比率は機械特性、例えば強度の低下を示す傾向があるため、好ましくない。好ましい比率は約1:3~約6:1、好ましくは約1:1~4:1程度である。本発明のアイオノマーセメントが重合反応によって更に硬化し得る場合、既知の技法に従ってセメントを重合してもよい。重合方法には酸化/還元反応に基づく開始剤並びに紫外光及び可視光等の少なくとも1つの開始剤が必要とされる。セメントの用途及び重合を達成する方法に応じて、多様なセメント組成物の成分を様々にパッケージングすることができる。例えば、レドックスベースの系の場合、歯科用組成物の要素を2つの別個のパッケージに分ける第1のパッケージがコポリマー、コモノマー、開始剤及び水を含有し、第2のパッケージが反応性充填剤及び活性剤を含有する。別の実施形態では、第1のパッケージは全ての固形物例えばコポリマー、コモノマー、反応性充填剤、及び必要に応じて還元剤を含有し、第2のパッケージは水、及び必要に応じて開始剤を含有する。光開始の場合、光開始剤を歯科用組成物の固体部例えばペースト又は液体部のいずれかに組み込むことができる。本発明のセメントは、非反応性充填剤、溶媒、顔料、非ガラス質nonvitreous充填剤、フリーラジカル捕捉剤、重合防止剤、反応性希釈剤及び非反応性希釈剤、例えば2-ヒドロキシエチルメタクリレートHEMA、ヒドロキシプロピルメタクリレート、N,N’-ジエチル-1,3-ビスアクリルアミドプロパンpropanBADEP、1,3-ビスアクリルアミドプロパンBAP及び1,3-ビスアクリルアミド-2-エチル-プロパンBAPEN等のビスアクリルアミド、界面活性剤防止剤の溶解度を高めるため等、例えばポリオキシエチレン、充填剤の反応性を高めるカップリング剤、例えば3-トリメトキシシリルプロピルメタクリレート、並びにレオロジー調整剤を更に含有していてもよい。好適な非反応性充填剤は、歯科用修復組成物に現在使用されている充填剤から選択することができる。充填剤は、細かく粉砕したものとし、好ましくは約100μm未満の最大粒径及び約10μm未満の平均粒径を有する。充填剤は単峰性又は多峰性例えば二峰性の粒度分布を有し得る。充填剤は無機材料であってもよい。充填剤は、重合性樹脂に不溶性であり、任意で無機充填剤で充填された架橋有機材料であってもよい。充填剤は放射線不透過性、放射線透過性又は非放射線不透過性であり得る。好適な非反応性無機充填剤の例は、石英、窒化ケイ素等の窒化物、例えばCe、Sb、Sn、Zr、Sr、Ba及びAlから誘導されたガラス、コロイドシリカ、長石、ホウケイ酸ガラス、カオリン、タルク、チタニア及び亜鉛ガラス、並びに焼成シリカ等のサブミクロンシリカ粒子のような天然材料又は合成材料である。好適な非反応性有機充填剤粒子の例としては、充填又は無充填の微粉ポリカーボネート又はポリエポキシドが挙げられる。好ましくは、充填剤粒子の表面は、充填剤と基質との間の結合を増強するためにカップリング剤で処理されている。好適なカップリング剤の使用には、γ-メタクリロキシプロピルトリメトキシシラン、γ-メルカプトプロピルトリエトキシシラン、γ-アミノプロピルトリメトキシシラン等が含まれる。好適な溶媒又は非反応性希釈剤としては、エタノール及びプロパノール等のアルコールが挙げられる。好適な反応性希釈剤は、靱性、接着性及び固化時間等の特性を変化させるα,β-不飽和モノマーである。好適なα,β-不飽和モノマーは、水溶性、水混和性又は水分散性であり得る。水溶性、水混和性又は水分散性のアクリレート及びメタクリレート、例えばアクリル酸メチル、メタクリル酸メチル、アクリル酸エチル、メタクリル酸エチル、アクリル酸プロピル、メタクリル酸プロピル、アクリル酸イソプロピル、メタクリル酸イソプロピル、アクリル酸2-ヒドロキシエチル、メタクリル酸2-ヒドロキシエチルHEMA、アクリル酸ヒドロキシプロピル、メタクリル酸ヒドロキシプロピル、アクリル酸テトラヒドロフルフリル、メタクリル酸テトラヒドロフルフリル、アクリル酸グリシジル、メタクリル酸グリシジル、ビス-フェノールAのメタクリル酸ジグリシジルbis-GMA、モノアクリル酸グリセロール及びジアクリル酸グリセロール、モノメタクリル酸グリセロール及びジメタクリル酸グリセロール、ジアクリル酸エチレングリコール、ジメタクリル酸エチレングリコール、ジアクリル酸ポリエチレングリコールエチレンオキシド繰り返し単位の数は2~30で変動する、ジメタクリル酸ポリエチレングリコールエチレンオキシド繰り返し単位の数は2~30で変化する、特にジメタクリル酸トリエチレングリコールTEGDMA、ジアクリル酸ネオペンチルグリコール、ジメタクリル酸ネオペンチルグリコール、トリアクリル酸トリメチロールプロパン、トリメタクリル酸トリメチロールプロパン、ペンタエリスリトール及びジペンタエリスリトールのモノアクリレート、ジアクリレート、トリアクリレート及びテトラアクリレート並びにモノメタクリレート、ジメタクリレート、トリメタクリレート及びテトラメタクリレート、ジアクリル酸1,3-ブタンジオール、ジメタクリル酸1,3-ブタンジオール、ジアクリル酸1,4-ブタンジオール、ジメタクリル酸1,4-ブタンジオール、ジアクリル酸1,6-ヘキサンジオール、ジメタクリル酸1,6-ヘキサンジオール、ジ-2-メタクリロイルオキシエチルdi2methacryloyloxyethylヘキサメチレンジカルバメート、ジ-2-メタクリロイルオキシエチルトリメチルヘキサンエチレンhexanethyleneジカルバメート、ジ-2-メタクリロイルオキシエチルジメチルベンゼンジカルバメート、メチレン-ビス-2-メタクリロキシエチル-4-シクロヘキシルカルバメート、ジ-2-メタクリロキシエチル-ジメチルシクロヘキサンジカルバメート、メチレン-ビス-2-メタクリロキシエチル-4-シクロヘキシルカルバメート、ジ-1-メチル-2-メタクリロキシエチル-トリメチル-ヘキサメチレンジカルバメート、ジ-1-メチル-2-メタクリロキシエチル-ジメチルベンゼンジカルバメート、ジ-1-メチル-2-メタクリロキシエチル-ジメチルシクロヘキサンジカルバメート、メチレン-ビス-1-メチル-2-メタクリロキシエチル-4-シクロヘキシルカルバメート、ジ-1-クロロメチル-2-メタクリロキシエチル-ヘキサメチレンジカルバメート、ジ-1-クロロメチル-2-メタクリロキシエチル-トリメチルヘキサメチレンジカルバメート、ジ-1-クロロメチル-2-メタクリロキシエチル-ジメチルベンゼンジカルバメート、ジ-1-クロロメチル-2-メタクリロキシエチル-ジメチルシクロヘキサンジカルバメート、メチレン-ビス-2-メタクリロキシエチル-4-シクロヘキシルカルバメート、ジ-1-メチル-2-メタクリロキシエチル-ヘキサメチレンジカルバメート、ジ-1-メチル-2-メタクリロキシエチル-トリメチルヘキサメチレンジカルバメート、ジ-1-メチル-2-メタクリロキシエチル-ジメチルベンゼンジカルバメート、ジ-1-メチル-2-メタクリロキシエチル-ジメチルシクロヘキサンジカルバメート、メチレン-ビス-1-メチル-2-メタクリロキシエチル-4-シクロヘキシルカルバメート、ジ-1-クロロメチル-2-メタクリロキシエチル-ヘキサメチレンジカルバメート、ジ-1-クロロメチル-2-メタクリロキシエチル-トリメチルヘキサメチレンジカルバメート、ジ-1-クロロメチル-2-メタクリロキシエチル-ジメチルベンゼンジカルバメート、ジ-1-クロロメチル-2-メタクリロキシエチル-ジメチルシクロヘキサンジカルバメート、メチレン-ビス-1-クロロメチル-2-メタクリロキシエチル-4-シクロヘキシルカルバメート、2,2’-ビス4-メタクリロキシフェニルプロパン、2,2’-ビス4-アクリロキシフェニルプロパン、2,2’-ビス[42-ヒドロキシ-3-メタクリロキシ-フェニル]プロパン、2,2’-ビス[42-ヒドロキシ-3-アクリロキシ-フェニル]プロパン、2,2’-ビス4-メタクリロキシエトキシフェニルプロパン、2,2’-ビス4-アクリロキシエトキシフェニルプロパン、2,2’-ビス4-メタクリロキシプロポキシフェニルプロパン、2,2’-ビス4-アクリロキシプロポキシフェニルプロパン、2,2’-ビス4-メタクリロキシジエトキシフェニルプロパン、2,2’-ビス4-アクリロキシジエトキシフェニルプロパン、2,2’-ビス[34-フェノキシ-2-ヒドロキシプロパン-1-メタクリレート]プロパン、並びに2,2’-ビス[34-フェノキシ-2-ヒドロキシプロパン-1-アクリレートプロパンに言及することができる。重合性成分の他の好適な例は、イソプロペニルオキサゾリン、ビニルアズラクトン、ビニルピロリドン、スチレン、ジビニルベンゼン、アクリル酸ウレタン又はメタクリル酸ウレタン、エポキシアクリレート又はエポキシメタクリレート、及びアクリル酸ポリオール又はメタクリル酸ポリオールである。また、N,N’-ジエチル-1,3-ビスアクリルアミド-プロパンBADEP、1,3-ビスアクリルアミド-プロパンBAP、及び1,3-ビスアクリルアミド-2-エチル-プロパンBAPEN等のビスアクリルアミドにも言及することができる。α,β-不飽和モノマーの混合物を所望に応じて添加することができる。好ましくは、混合済みであるが未固化の本発明のセメントは、混合済みであるが未固化のセメント成分の総重量水、溶媒、希釈剤及びα,β-不飽和モノマーを含むベースで、約0.5~約40、より好ましくは約1~約30、最も好ましくは約5~20の合計重量の水、溶媒、希釈剤及びα,β-不飽和モノマーを含有する。好適なフリーラジカル捕捉剤の一例は4-メトキシフェノールである。好適な防止剤は、ヒドロキシトルエン又はブチル化ヒドロキシトルエンBHTである。防止剤の量は、コポリマー/コモノマー/水混合物の総重量ベースで、0.001~2、好ましくは0.02~0.5から選択することができる。本発明による式1の水溶性の重合可能な化合物を調製する方法は、ポリアミドを得るための、任意で以下の式5の化合物の存在下における、ジアミンと、少なくとも2つのカルボン酸基又はその無水物を有する化合物とを含有する混合物の好ましくは逐次重合での付加反応又は縮合反応の工程iを含む:式中、L、R1及びR2は上記で規定されるとおりであり、Yは脱離基であるか、又はYはR1若しくはR2中に存在するカルボキシル基及び隣接するカルボニル基とともに分子内無水物基を形成する。この方法は、工程iで得られるポリアミドと、Yが脱離基であり、R1及びR2が請求項1において規定されるとおりである式5の化合物とを反応させることによって、式2の部位を導入する工程iiを更に含む。代替的には、本発明による式1の水溶性の重合可能な化合物を調製する方法は、アミドを得るために、ジアミンを含有する混合物と、式5の化合物とを反応させる工程iiiと、式1の水溶性の重合可能な化合物を得るための、iiiで得られるアミドと、少なくとも2つのカルボン酸基又はその無水物を有する化合物とを含有する混合物の好ましくは逐次重合での付加反応又は縮合反応の工程ivとを含む。好ましくは、ジアミンは式3:R3NHR’y式中、R3は炭化水素基の骨格内に任意で窒素原子、酸素原子又は硫黄原子から選択される1個~6個のヘテロ原子、並びに任意でヒドロキシル基、チオール基及びアミノ基から選択される1個~6個の官能基を含有し得るy価の直鎖状、分岐状又は環状のC2~20炭化水素基を表し、R’は水素原子、又は置換若しくは無置換の脂肪族炭化水素基又は脂環式炭化水素基を表し、yは少なくとも2の整数を表すの化合物である。本発明による方法では、少なくとも2つのカルボン酸基を有する化合物は、好ましくは式4:MOOC-R4-COOM式中、R4は炭化水素基の骨格内に任意で窒素原子、酸素原子又は硫黄原子から選択される1個~6個のヘテロ原子、並びに任意でカルボン酸基、ヒドロキシル基、チオール基及びアミノ基から選択される1個~6個の官能基を含有し得る直鎖状、分岐状、環状又は芳香族のC1~20炭化水素基を表し、Mは同じであっても異なっていてもよく、独立して水素原子又は金属原子を表すの化合物である。本発明による方法では、式5の化合物は好ましくはイタコン酸、又はラクトン若しくはそのカルボン酸無水物である。好ましい実施形態では、本発明の重合可能な化合物は、式1a:AXn式中、Aは少なくともn個の窒素原子と、任意で1つ又は複数の酸性基とを含有するリンカー基であり、Xは重合性二重結合を含有し、Aの窒素原子とともにアミド結合を形成する部位であり、このXは同じであっても又は異なっていてもよく、以下の式2a:式中、R1及びR2は互いに独立しており、水素原子、C1~6アルキル基又は-CH2m-Z基を表し、なお、Zは、COOM、OPO3M2、PO3M2、又はSO3Mであり、Mは独立して水素原子又は金属原子であり、好ましくは、-CH2m-COOMであり、Mは水素原子又は金属原子であり、mは0~6の整数であり、ただし、少なくとも1つのXはメタアクリル基であることができず、Lは結合又はC1~6アルキレン基であるによって表され、nは少なくとも2の整数であるの化合物である。本発明による式1又は式1aの化合物は、歯科用組成物の調製に使用することができる。具体的には、歯科用組成物は式1又は式1aの水溶性の重合可能な化合物と、開始剤系と、任意で粒子状充填剤とを含み得る。歯科用組成物は歯科用接着剤組成物又は歯科用複合材組成物であり得る。ここで、本発明を以下の実施例によって更に説明する。全ての百分率は、特に指定のない限り重量百分率を指す。実施例1式1の重合可能な化合物の調製:0.01molのエチレンジアミンCAS:107-15-3を、15mLのクロロホルム中に溶解させた。0.021molのイタコン酸無水物を7.5mLのクロロホルム中でスラリー化し、ジアミンの溶液に徐々に滴加する。滴加の終了後、反応混合物を24時間還流させる。得られた固体を濾過し、アセトン50mLで洗浄し、真空で乾燥させる。2.2gの粒子状白色粉末が得られる。IR:νcm-1単位=3311、1682、1647、1630、15441H-NMRDMSO-d6,400MHz=6.093/5.774d,2H、5.637/5.460d,2H、3.025/3.130/3.068s,8H実施例2式1の水溶性の重合可能な化合物の調製:0.01molの2,2’-エチレンジオキシビスエチルアミンCAS:929-59-9を、15mLのクロロホルム中に溶解させた。0.021molのイタコン酸無水物を7.5mLのクロロホルム中でスラリー化し、ジアミンの溶液に徐々に滴加する。滴加の終了後、反応混合物を24時間還流させる。得られた固体を濾過し、酢酸エチル50mLで洗浄し、真空で乾燥させる。1.7gの白色固体が得られる。IR:νcm-1単位=3310、1680、1642、1628、11351H-NMRD2O,400MHz=6.254s,2H、5.754s,2H、3.553s,4H、3.503tr,4H,3J=5.2Hz、3.283tr,4H,3J=5.2Hz、3.185s,4Hppm。実施例3マクロモノマー1:0.022mol1.32gのエチレンジアミンCAS:107-15-3を4mLのDMSOに溶解させる。0.010mol1.98gのブタンテトラカルボン酸二無水物を18mLのDMSOに溶解させる。両方の溶液をフラスコに規定の時間をかけて同時に滴下する。BHTを安定化剤としてこの混合物に添加する。得られた反応混合物を40°Cで24時間攪拌する。続いて、5mLのDMSOに溶解させた0.022mol2.47gのイタコン酸無水物CAS:2170-03-8を反応混合物に添加する。反応溶液を室温で更に72時間撹拌する。続いてこの生成物を好適な溶媒酢酸エチル、ジエチルエーテル、tert.-ブチルメチルエーテル又はアセトンを用いて沈降させ、得られた沈降物を乾燥させる。算出重合度末端基分析、NMR:nは約9である。IR:νcm-1単位=3309、3082、2941、1710、1628、15421H-NMRDMSO-d6,400MHz=12.352s,COOH、8.018~7.807m,CONH、6.1115.657CH2CCH3COO,ビニルプロトン、3.079~2.781m,骨格、2.509~2.173m,骨格ppm。得られる生成物は1:1の生成物:水の重量比で水溶性である。実施例4マクロモノマー2:0.011mol0.66gのエチレンジアミンCAS:107-15-3を4mLのDMSOに溶解させる。0.010mol1.98gのブタンテトラカルボン酸二無水物を18mLのDMSOに溶解させ、それに0.003mol0.28gのマレイン酸無水物CAS:108-31-6を添加する。両方の溶液をフラスコに規定の時間をかけて同時に滴下する。BHTを安定化剤としてこの混合物に添加する。得られた反応混合物を室温で16時間攪拌する。続いてこの生成物を好適な溶媒酢酸エチル、ジエチルエーテル、tert.-ブチルメチルエーテル又はアセトンを用いて沈降させ、得られた沈降物を乾燥させる。算出重合度末端基分析、NMR:nは約10である。IR:νcm-1単位=3288、3076、2919、1714、1648、15421H-NMRDMSO-d6,400MHz=12.544s,COOH、9.016~8.9178.022~7.810m,CONH、6.388~6.3576.242~6.210m,CH2CCH3COO,ビニルプロトン、3.200~2.718m,骨格、2.509~2.179m,骨格ppm。得られる生成物は1:1の生成物:水の重量比で水溶性である。実施例5配合例:以下の配合例では、指定の重量部の表面処理されたアルミノケイ酸ガラスd50=1.7μmをそれぞれ1.0部の液体と混合させる。二軸曲げ強度値は以下のようにして測定する。概して、試験前に、サンプルを37°C及び95を超える湿度で調製直後に1時間貯蔵し、その後37°Cで更に23時間水中に貯蔵した。示される二軸曲げ強度値は、15mmの直径の刃先を支えるリングサポートsupportingknifeedgeringsupport及び3mmのピン直径を用いて20mmの直径及び1mmの厚みの円板上で測定したものである。強度値は、Zwick製の万能試験機を使用して測定したものであり、MPa単位で報告する。該方法は例えばASTMF394に、またWiliamsBillingtonandPearsoninDentalMaterials2002July18376379により記載されている。液体は以下のように更に説明される。配合1:25.00重量HEMA改質ポリアクリル酸、25.10重量2-N,N’-ビスアクリルアミド-N,N’-ジエチル-1,3-プロパン、4.70重量UDMAウレタンジメタクリレートUrethandimethacrylat樹脂、CAS:105883-40-7、5.00重量酒石酸、5.00重量マクロモノマー1、34.60重量水、0.28重量カンファーキノン、及び0.32重量4-N,N’-ジメチルアミノベンゾニトリル。上記成分を均質混合して液体組成物を得た後、3.0部のガラスを添加して混合し、二軸曲げ強度を求めるためにサンプル体に両サイドから照射する。硬化させた後、二軸曲げ強度は69.24±6.36MPaと求められた。配合2:25.00重量HEMA改質ポリアクリル酸、25.10重量2-N,N’-ビスアクリルアミド-N,N’-ジエチル-1,3-プロパン、4.70重量UDMAウレタンジメタクリレート樹脂、CAS:105883-40-7、5.00重量酒石酸、5.00重量マクロモノマー2、34.60重量水、0.28重量カンファーキノン、及び0.32重量4-N,N’-ジメチルアミノベンゾニトリル。上記成分を均質混合して液体組成物を得た後、3.0部のガラスを添加して混合し、二軸曲げ強度を求めるためにサンプル体に両サイドから照射する。硬化させた後、二軸曲げ強度は71.28±7.66MPaと求められた。"